(57)【特許請求の範囲】
【請求項１】
結晶質アルミナ繊維と、該結晶質アルミナ繊維に均一に含浸された熱分解によって消失する有機バインダーとを、有する耐熱性層；及び
該耐熱性層に積層された、結晶質アルミナ繊維と、該結晶質アルミナ繊維に分散された熱分解によって消失する有機バインダーと、該結晶質アルミナ繊維に分散されたバーミキュライトとを、有する熱膨張性層；
を有する、触媒担体保持材であって、
該結晶質アルミナ繊維が触媒担体保持材中１４５７〜１７７７ｇ／ｍ２の量で存在しており、
該耐熱性層中に存在する結晶質アルミナ繊維の量と前記熱膨張性層中に存在する結晶質アルミナ繊維の量との比率が０．９８〜１．９８であり、
該バーミキュライトが熱膨張性層中に２３〜３０重量％の量で存在している、触媒担体保持材。
【請求項２】
厚さ方向に圧縮されて、厚さが７〜２５ｍｍである請求項１に記載の触媒担体保持材。
【請求項３】
筒状に形成された排気ガス浄化用触媒の担体と、該担体を収容し排気ガス導管に接続されるケーシングと、該担体に巻回されて担体とケーシングとの間隙に充填される触媒担体保持材とを有する触媒コンバータであって、
該触媒担体保持材が請求項１又は２に記載の触媒担体保持材であり該耐熱性層が担体側に向くように配置されている、触媒コンバータ。
【発明の詳細な説明】
【技術分野】
【０００１】
本発明は主に自動車に使用される触媒コンバータに関し、特にその担体保持材として使用される無機繊維成形体に関する。
【背景技術】
【０００２】
触媒コンバータは、内燃機関の排気ガス中に含まれる一酸化炭素、炭化水素、窒素酸化物などの有害成分を貴金属触媒によって除去する装置である。
【０００３】
触媒及び排気ガスを高温にすれば、有害物質の分解効率が高まるため、近年、触媒コンバータはエンジンにできるだけ近づけて設置される。そして近年のエンジンは燃費を向上させるために排気ガス温度が高くなり、９５０℃を越えることもある。それゆえ、触媒コンバータの構成物品には９５０℃の環境で使用できる程度の耐熱性が要求されている。
【０００４】
特許文献１には触媒コンバータの構成が記載されている。触媒コンバータは筒状に形成された排気ガス浄化用触媒の担体と、該担体を収容し排気ガス導管に接続される金属製のケーシングと、該担体に巻回されて担体とケーシングとの間隙に充填される触媒担体保持材とを有している。
【０００５】
この触媒担体保持材はアルミナ繊維と、該アルミナ繊維に分散された熱分解によって消失する有機バインダーとを、有する耐熱性層；及び該耐熱性層に積層された、セラミック繊維と、該セラミック繊維に分散された熱分解によって消失する有機バインダーと、該セラミック繊維に分散された無機膨張材とを、有する熱膨張性層；を有している。熱膨張性層の高温熱劣化をアルミナ繊維の層によって防止することを企図したものである。但し、ここでは、アルミナ含有率が９０％未満のムライト組成の繊維などもアルミナ繊維として説明されているが、本発明の結晶質アルミナ繊維とは、異なるものである。
【０００６】
しかしながら、この触媒担体保持材は、上述のような近年の要求性能から見れば耐熱性が不十分である。例えば、排気ガス温度が９５０℃を越えると５０時間程度の短期間で触媒担体保持材の触媒担体保持力が低下してしまう。
【０００７】
耐熱性が不十分である原因は、この種の触媒担体保持材に通常膨張材として使用されるバーミキュライトにあると考えられている。例えば、特許文献２第０００４段落には、アルミナシリカ繊維にバーミキュライトを添加した熱膨張性層は、８００〜９００℃を上限に発生面圧特性が低下することが記載されている。また、特許文献３第００１２段落には、セラミック繊維にバーミキュライト等を添加した熱膨張材は、８５０℃を越える排気ガスに晒されると激しく劣化することが記載されている。
【０００８】
特許文献４には触媒コンバータの構成が記載されており、バーミキュライトとセラミックファイバーとの混合物をシート状に成形した担体保持材が、耐熱性に劣ることが記載されている。そして、その原因は、バーミキュライトが８５０℃を越えると分解することと説明されている（第０００４段落）。
【０００９】
また、特許文献４には、耐熱性に優れた触媒コンバータの担体保持材として、有機繊維とともにニードルパンチされた圧縮結晶質アルミナファイバー層が記載されている。この担体保持材は耐熱性に劣るバーミキュライトを使用しないことを特徴としている。
【００１０】
しかしながら、従来の触媒担体保持材はいずれも耐熱性が未だ不十分であり、９５０℃を越える環境において長期間適当な触媒担体保持力を維持することができない。
【特許文献１】特開平１０−２８８０３２号公報
【特許文献２】特開平７−７７０３６号公報
【特許文献３】特開平８−３３８２３７号公報
【特許文献４】特開平７−１９７８１１号公報
【発明の開示】
【発明が解決しようとする課題】
【００１１】
本発明は上記従来の問題を解決するものであり、その目的とするところは、耐熱性に優れ、９５０℃を越える環境においても長期間触媒担体を支持するのに十分な保持力を維持することができる、触媒コンバータの担体保持材を提供することにある。
【課題を解決するための手段】
【００１２】
本発明は、結晶質アルミナ繊維と、該結晶質アルミナ繊維に分散された熱分解によって消失する有機バインダーとを、有する耐熱性層；及び
該耐熱性層に集積された、結晶質アルミナ繊維と、該結晶質アルミナ繊維に分散された熱分解によって消失する有機バインダーと、該アルミナ繊維に分散されたバーミキュライトとを、有する熱膨張性層；
を有する、触媒担体保持材であって、
該結晶質アルミナ繊維が触媒担体保持材中１４５７〜１７７７ｇ／ｍ２の量で存在しており、
該耐熱性層中に存在する結晶質アルミナ繊維の量と前記熱膨張性層中に存在する結晶質アルミナ繊維の量との比率が０．９８〜１．９８であり、
該バーミキュライトが熱膨張性層中に２３〜３０重量％の量で存在している、触媒担体保持材を提供するものであり、そのことにより、上記目的が達成される。
【発明の効果】
【００１３】
本発明の触媒コンバータの担体保持材は耐熱性に優れ、９５０℃を越える環境においても長期間触媒担体を支持するのに十分な保持力を維持することができる。
【発明を実施するための最良の形態】
【００１４】
図１は本発明の触媒担体保持材の一部を示す斜視図である。この触媒担体保持材３は耐熱性層１とそれに積層された熱膨張性層２とを有している。
【００１５】
耐熱性層１は、厚さ方向にほぼ均一に集積した結晶質アルミナ繊維の集合体であり、所謂ブランケット又はブロックと呼ばれるものを包含する。結晶質アルミナ繊維としては、通常、繊維径が１〜５０μｍ、繊維長が０．５〜５００ｍｍのものが使用されるが、圧縮復元力および形状保持性の観点からは、繊維径が３〜８μｍ、繊維長が０．５〜３００ｍｍの繊維が特に好ましい。
【００１６】
上記結晶質アルミナ繊維の組成としては、アルミナ含有率が９０重量％以上、かつシリカ含有率が１０重量％未満のものをいう。好ましくはアルミナ含有量が９４重量％以上のものである。
【００１７】
結晶質アルミナ繊維は、非結晶質セラミック繊維と比較して耐熱性に優れ、セラミック繊維の様に結晶化の進行に伴う収縮などによる熱劣化が極めて少ない上に、一定の圧縮がなされた場合に弾力性に富んでいる。すなわち、結晶質アルミナ繊維層は、低い嵩密度で高い保持力を発生し且つその高温における特性変化が少ないと言う性質を持つ。従って、触媒コンバータの担体保持材として使用した際、担体とケーシングとの熱膨張の差によって担体とケーシングとの間隙が変化し、その嵩密度が変化した場合にも、担体に対する保持圧力の変化を小さくできる。
【００１８】
有機バインダーは、圧縮された層の厚さを常温下において維持でき、熱分解による消失後に上記層の厚さを復元し得るものであれば特に制限なく使用できるが、担体の使用温度以上でも分解しない様なもの、更には、有機バインダーを含浸させることによって層の柔軟性および復元面圧特性を阻害し、担体の破壊を助長する様な性質を持つ有機バインダーの使用は、避ける必要がある。有機バインダーとしては、各種のゴム、水溶性有機高分子化合物、熱可塑性樹脂、熱硬化性樹脂などを使用できる。
【００１９】
上記ゴム類としては、天然ゴム；エチルアクリレートとクロロエチルビニルエーテルの共重合体、ｎ−ブチルアクリレートとアクリロニトリルの共重合体、エチルアクリレートとアクリロニトリルの共重合体などのアクリルゴム；ブタジエンとアクリロニトリルの共重合体のニトリルゴム；ブタジエンゴム等が挙げられ、水溶性有機高分子化合物としては、カルボキシメチルセルロース、ポリビニルアルコール等が挙げられる。熱可塑性樹脂としては、アクリル酸、アクリル酸エステル、アクリルアミド、アクリロニトリル、メタクリル酸、メタクリル酸エステル等の単独重合体および共重合体であるアクリル樹脂；アクリロニトリル・スチレン共重合体；アクリロニトリル・ブタジエン・スチレン共重合体などが挙げられる。また、熱硬化性樹脂としては、ビスフェノール型エポキシ樹脂、ノボラック型エポキシ樹脂などが挙げられる。
【００２０】
上記の有機バインダーを有効成分とした水溶液、水分散型エマルション、ラテックス、有機溶媒溶液（これらを総称して「バインダー液」と言う）が市販されており、これらのバインダー液は、そのまま水などの溶媒で希釈して使用できるため、比較的安価に適用し得る。なお、有機バインダーは一種である必要はなく２種以上の混合物であってもよい。
【００２１】
有機バインダー含有量は、特に限定されるものではなく、結晶質アルミナ繊維の種類、形状、層の絶対厚さ、触媒コンバータの金属製ケーシングに組み込む前の有機バインダーを含む成形体としての厚さ及び反発力によって決定される。有機バインダー含有量は、通常、結晶質アルミナ繊維１００重量部に対して有機バインダーの有効成分が３〜３０重量部にするのがよい。有機バインダーの含有量が３重量部未満の場合は、基材層の反発によって成形体としての厚さを維持できない虞があり、３０重量部を超える場合は、有機バインダー焼失に伴う重量減少により保持力の低下が増大する他、成形体の柔軟性が損なわれる虞が生ずる。斯かる観点から、有機バインダーの上記割合は５〜２０重量部の範囲が通常もちいられる。
【００２２】
耐熱性層１は、抄紙法を用いて形成することができる。水中に分散させた結晶質アルミナ繊維に有機バインダーを添加したスラリーを調整する工程、そのスラリーを抄紙法によりメッシュ上で脱水する工程、メッシュ上に形成された層を厚さ方向に圧縮する工程、有機バインダーの溶媒分および水を乾燥により除去する工程を経て製造される。
【００２３】
耐熱性層１は、ニードルパンチ処理を施した結晶性アルミナ繊維ブランケットを用いて形成することもできる。その際には、ニードルパンチング処理したブランケットに有機バインダーを含浸する工程、有機バインダー液を含浸させた層を厚さ方向に圧縮する工程、有機バインダー液の溶媒分を乾燥により除去する工程を経て製造される。必要に応じ有機バインダーは水により希釈して使用しても良い。
【００２４】
熱膨張性層２は、バーミキュライトの粒子を、結晶質アルミナ繊維を含むスラリー中に分散させること以外は抄紙法により形成される耐熱性層１と同様にして製造される。なお、必要に応じその他の無機充填材として例えばセピオライト鉱物などを含有させることが出来る。
【００２５】
このようにして形成した保持材は、次の様な特性を有しているのが好ましい。すなわち、担体外周面とケーシング内面との間隙に相当する厚さの圧縮状態において、０．１〜８．０ｋｇｆ／ｃｍ２の復元力を有しているのが好ましい。斯かる復元力は、担体がセラミックス製の場合で０．５〜８．０ｋｇｆ／ｃｍ２程度とされ、担体が金属製の場合で０．１〜４．０ｋｇｆ／ｃｍ２程度とされる。
【００２６】
上記の復元力は、層に分散された有機バインダーが熱分解によって消失した後においても維持される。層の復元力は、担体外周面とケーシング内面との間隙に相当する厚さに層を圧縮するのに要する力（圧縮力）に相当する。従って、本発明においては、層形成時の圧縮力によって上記の復元力の指標としている。
【００２７】
得られる熱膨張性層中に、バーミキュライトは２３〜３３重量％、好ましくは２５〜３２重量％の量で存在している。バーミキュライトの量が２３重量％未満であると高温におけるバーミキュライトの膨張により発生する圧力が不足し、十分な触媒担体保持力が得られない。３３重量％を越えると高温に長時間さらされた際に、バーミキュライトの膨張により得られる圧力に比べ、そのバーミキュライトの劣化が与える影響が大きくなることにより十分な触媒担体保持力が得られないばかりでなく、初めて高温に曝された際のバーミキュライトが発生する圧力が過大となり、結果として保持材が発生する圧力がキャニング時面圧を上回り、触媒担体を圧損する可能性がある。
【００２８】
得られる触媒担体保持材は厚さが７〜２５ｍｍ、好ましくは１０ｍｍ〜２０ｍｍである。厚さが７ｍｍ未満であると、作製する際に厚みをコントロールするための圧縮を過度に行う必要があり、それにより保持材を構成する結晶質アルミナ繊維が折損する。その結果、自動車の排気ガス等の圧力により保持材が飛散、脱落する等の不具合が発生する可能性がある。厚さが２５ｍｍを越えると、キャニング工程において触媒担体への保持材の巻き付け時に、その内外周差により発生する張力が過大となり、外周層すなわち熱膨張性層にクラックが発生する等の不具合が発生する可能性がある。
【００２９】
得られる触媒担体保持材中に、結晶質アルミナ繊維は１４００ｇ／ｍ２以上、好ましくは１５００〜２５００ｇ／ｍ２の量で存在している。結晶質アルミナ繊維の量が１４００ｇ／ｍ２未満であると熱膨張性層に含まれるバーミキュライトの熱による劣化を防ぐための耐熱性層の厚みが不足し、保持材としての耐熱性が不十分となる可能性がある。
【００３０】
また、耐熱性層中に存在する結晶質アルミナ繊維の量と熱膨張性層中に存在する結晶質アルミナ繊維の量との比率は０．９８〜１．９８、好ましくは１．２〜１．９である。この比率が０．９８未満であると触媒担体が発生する熱を耐熱層が十分に遮断できず、バーミキュライトの熱による劣化が促進され、十分な保持力性能が得られなくなる可能性がある。
【００３１】
また、１．９８を越えると保持材全体におけるバーミキュライトの量が不足し、十分な保持力性能が得られない。
【００３２】
図２は本発明による触媒コンバータの典型的な構成を示した斜視図である。構成の容易な理解のため、触媒コンバータを展開した状態が示されている。図示の触媒コンバータ１０は、金属ケーシング１１と、その金属ケーシング１１内に配置されたモノリスの固体触媒担体２０と、金属ケーシング１１と触媒担体２０との間に配置された触媒担体保持材３０とを備える。
【００３３】
触媒担体保持材３０は、本発明に従い、耐熱性層及び熱膨張性層を有している。そして、耐熱性層が触媒担体側に向くように配置されている。また、触媒コンバータ１０には、円錐台の形をした排気ガス流入口１２及び排気ガス流出口１３が取り付けられている。
【００３４】
上記の構成により、９５０℃の環境下で使用できる触媒コンバータが提供できる。
【００３５】
以下の実施例により本発明をさらに具体的に説明するが、本発明はこれらに限定されない。
【実施例】
【００３６】
実施例１〜１０および比較例１〜３
結晶質アルミナ繊維（Ｓａｆｆｉｌ社製「ＬＡ」アルミナ含有率９６重量％）と水を固形分濃度０．５％となるようにＷａｒｉｎｇブレンダーに加え、約１０秒間攪拌した。これを１２リットルのビーカーに移し、固形分濃度４５．５％のアクリルラテックス（ローム・アンド・ハース社製「Ｒｈｏｐｌｅｘ  ＨＡ−８」）を水に対し０．０６％となるように添加し、プロペラミキサーにより混合した。硫酸アルミニウムの５０％水溶液を十分量加え、ｐＨを４〜６に調整した。凝集剤（Ｎａｌｃｏ社製「７５３０」）の０．１％溶液１０グラムを加え、プロペラミキサーにより混合し、耐熱性層となる第１のスラリーとした。
【００３７】
同様に結晶質アルミナ繊維（Ｓａｆｆｉｌ社製「ＬＡ」）と水を固形分濃度０．５％となるようにＷａｒｉｎｇブレンダーに加え、約１０秒間攪拌した。これを１２リットルのビーカーに移し、固形分濃度４５．５％のアクリルラテックス（ローム・アンド・ハース社製「Ｒｈｏｐｌｅｘ  ＨＡ−８」）を水に対し０．０６％となるように添加し、さらにメッシュサイズが１８〜５０メッシュである未膨張バーミキュライト（コーメタルズインク社製）を加え、プロペラミキサーにより混合した。硫酸アルミニウムの５０％水溶液を十分量加え、ｐＨを４〜６に調整した。凝集剤（Ｎａｌｃｏ社製「７５３０」）の０．１％溶液１０グラムを加え、プロペラミキサーにより混合し、熱膨張性層となる第２のスラリーとした。
【００３８】
第１のスラリーを抄紙法により成形した後、続けて第２のスラリーを注ぎ脱水し、２層構造の成形体を得た。これを１対の加圧ローラーにて圧縮して高密度化し、加熱ロールにて乾燥してバインダー含有率約１２％の触媒担体保持材を得た。
各スラリーに投入する繊維量および第２のスラリーに添加するバーミキュライトの量を調整し、表１に示す実施例１〜１０および比較例１〜３を得た。
【００３９】
比較例４
結晶質アルミナ繊維（Ｓａｆｆｉｌ社製「ＬＡ」）と水を固形分濃度０．５％となるようにＷａｒｉｎｇブレンダーに加え、約１０秒間攪拌した。これを１２リットルのビーカーに移し、固形分濃度４５．５％のアクリルラテックス（ローム・アンド・ハース社製「Ｒｈｏｐｌｅｘ  ＨＡ−８」）を水に対し０．０６％となるように添加し、プロペラミキサーにより混合した。硫酸アルミニウムの５０％水溶液を十分量加え、ｐＨを４〜６に調整した。凝集剤（Ｎａｌｃｏ社製「７５３０」）の０．１％溶液１０グラムを加え、プロペラミキサーにより混合し、耐熱性層となる第１のスラリーとした。
【００４０】
同様にセラミック繊維（サーマルセラミックス社製「カオウールＴＭ  ＨＡバルク」アルミナ含有率５５重量％）と水を固形分濃度０．５％となるようにＷａｒｉｎｇブレンダーに加え、約２０秒間攪拌した。これを１２リットルのビーカーに移し、固形分濃度４５．５％のアクリルラテックス（ローム・アンド・ハース社製「Ｒｈｏｐｌｅｘ  ＨＡ−８」）を水に対し０．０６％となるように添加し、さらにメッシュサイズが１８〜５０メッシュである未膨張バーミキュライト（コーメタルズインク社製）を加え、プロペラミキサーにより混合した。硫酸アルミニウムの５０％水溶液を十分量加え、ｐＨを４〜６に調整した。凝集剤（Ｎａｌｃｏ社製「７５３０」）の０．１％溶液１０グラムを加え、プロペラミキサーにより混合し、熱膨張性層となる第２のスラリーとした。
【００４１】
第１のスラリーを抄紙法により成形した後、続けて第２のスラリーを注ぎ脱水し、２層構造の成形体を得た。これを１対の加圧ローラーにて圧縮して高密度化し、加熱ロールにて乾燥してバインダー含有率約１２％の触媒担体保持材を得た。
【００４２】
高温耐久面圧試験
高温耐久面圧試験は標準的な触媒担体を有する触媒コンバーターに見い出される実条件を作り、想定される使用条件下で触媒担体保持材の発生する圧力を測定する試験である。
ＭＴＳシステムズコーポレーション社製「シンテック１／Ｄ」には、４５ｍｍ径の触媒担体保持材サンプルを挟み込むために試料台間の間隙（ギャップ）を可変することができる一対の試料台が装備されている。
【００４３】
その上部には試料台間のギャップに挟み込んだ保持材が発生する圧力を測定するロードセルが装備されている。また、サンプルを保持する一対の試料台はそれぞれ異なった温度に加熱することができる。
【００４４】
また、触媒コンバーターにおいては温度が上昇するとともに、金属ケースおよび触媒担体の熱膨張係数が異なることにより触媒担体保持材が存在するギャップが広くなる。この現象を再現するために、本測定においても温度とともに想定されるギャップとなるように温度が上昇するにつれて試料台間のギャップを連続的に増加させる。
【００４５】
本実施例における測定では、耐熱性層側試料台の温度は室温（約２５℃）から高温時９２０℃、熱膨張性層側試料台の温度は室温（約２６℃）から高温時６８０℃まで昇温し、室温時から高温時に増大するギャップ変化量は０．５ｍｍとした。室温から高温に達するまでの時間は約４０分間、高温で１６分間保持した後室温まで約６０分間で冷却し、これを５００サイクル繰り返した。
【００４６】
５００サイクルの高温保持終了時の面圧を耐久後面圧として、３２ｋＰａ以上の場合を耐熱性を十分有する判定とした。試験結果を表１に示す。
【００４７】
尚、試験開始時設定ギャップ、つまり、試験開始時に設定する間隙は、試料台間隙を２５ｍｍ／分のスピードで圧縮した際に保持材が１５０ｋＰａの面圧を発生するギャップを試験開始時設定ギャップとした。
【００４８】
初期高温面圧試験
上記高温耐久試験と同様の試験方法により、下記の試験開始時設定ギャップにて試験を実施し、１サイクル目高温保持付近の最大ピーク面圧値を初期高温面圧値とした。試験結果を表１に示す。
【００４９】
尚、試験開始時設定ギャップ、つまり、試験開始時に設定する間隙は、試料台間隙を２５ｍｍ／分のスピードで圧縮した際に保持材が４００ｋＰａの面圧を発生するギャップを試験開始時設定ギャップとした。その際の試験スタート時面圧をキャニング面圧とした。
【００５０】
［表１］
0005154023.tif 000002
a：触媒担体保持材中の結晶質アルミナ繊維量
b：結晶質アルミナ繊維量の耐熱性層と熱膨張性層との比率
c：熱膨張性層中のバーミキュライト量
d：総繊維量は耐熱性層結晶性アルミナファイバー１０５６ｇ／ｍ２と熱膨張性層のセラミックファイバー６５９ｇ／ｍ２の和
【００５１】
繊維量比率
耐熱性層繊維量／熱膨張性層繊維量で示される繊維量比率については実施例１〜４について比較を行った。高温耐久試験後面圧は繊維量比率０.９８〜１.９８の範囲で耐熱性を十分有すると判定される３２ｋPaを上回ることが確認された。
【００５２】
総繊維量
総繊維量については実施例３、６および比較例１について比較を行った。高温耐久試験後面圧は総繊維量１４００ｇ／ｍ２以上において耐熱性を十分有すると判定される３２ｋPaを上回ることが確認された。
【００５３】
バーミキュライト含有率
バーミキュライト含有率については実施例３および実施例６〜８、および比較例２について比較を行った。高温耐久試験後面圧は熱膨張性層に含まれるバーミキュライト含有率２３〜３３重量％において耐熱性を十分有すると判定される３２ｋPaを上回ることが確認された。
【００５４】
また、実施例９、１０および比較例３についてキャニング面圧−初期高温面圧の値を比較した。初期高温面圧がキャニング面圧を上回る場合はその保持材の１サイクル目における高温時に発生する圧力がキャニングで設定した面圧を上回ることを意味し、触媒担体をその圧力差により圧損する可能性がある。比較例３においてはキャニング面圧−初期高温面圧が正となることから、バーミキュライト含有率は３３重量％以下とすることが望ましい。
【００５５】
熱膨張性層に耐熱性の劣るセラミックファイバーを使用した場合
実施例３と比較例４について比較を行うと、熱膨張性層に結晶性アルミナファイバーを使用した実施例３については高温耐久試験後面圧は耐熱性を十分有すると判定される３２ｋPaを上回ることが確認されたが、熱膨張性層がアルミナ含有量約５０重量％のセラミックファイバーで構成される比較例４については十分な耐熱性が得られないことが確認された。
【図面の簡単な説明】
【００５６】
【図１】本発明の触媒担体保持材の一部を示す斜視図である。
【図２】本発明による触媒コンバータの典型的な構成を示した斜視図である。
【符号の説明】
【００５７】
１…耐熱性層、
２…熱膨張性層、
３…触媒担体保持材。
【図１】
0005154023.tif 000003
【図２】
0005154023.tif 000004